(57)【特許請求の範囲】
【請求項１】
ポリオレフィン（Ａ）１〜９０重量部とポリ乳酸系樹脂（Ｂ）１０〜９９重量部（ただし（Ａ）と（Ｂ）の合計を１００重量部とする）を含んでなるポリ乳酸系樹脂組成物であり、ポリ乳酸系樹脂（Ｂ）が、Ｌ−乳酸ユニットを８０モル％以上含有するポリＬ−乳酸（Ｂ−１）とＤ―乳酸ユニットを８０モル％以上含有するポリＤ−乳酸（Ｂ−２）とが共有結合を介してブロック状およびまたはグラフト状およびまたはランダム状に結合している構造を有するポリ乳酸共重合体（Ｂ−３）と、Ｌ−乳酸ユニットを８０モル％以上含有するポリＬ−乳酸（Ｂ−１）からなり、ポリ乳酸系樹脂（Ｂ）中のＬ−乳酸ユニットを有するポリＬ−乳酸（Ｂ−１）とＤ−乳酸ユニットを有するポリＤ−乳酸（Ｂ−２）の比が９９／１〜５０／５０であることを特徴とするポリ乳酸系樹脂組成物。
【請求項２】
ポリオレフィン（Ａ）がプロピレン系ポリオレフィン（Ａ１）であることを特徴とする請求項１に記載のポリ乳酸系樹脂組成物。
【請求項３】
ポリオレフィン（Ａ）の降温結晶化温度が１００℃以上１４０℃以下であることを特徴とする請求項１乃至２に記載のポリ乳酸系樹脂組成物。
【請求項４】
ポリ乳酸系樹脂（Ｂ）中のＬ−乳酸ユニットを有するポリＬ−乳酸（Ｂ−１）とＤ−乳酸ユニットを有するポリＤ−乳酸（Ｂ−２）との分子量の比が０．１〜１．４であることを特徴とする請求項１乃至３のいずれかに記載のポリ乳酸系樹脂組成物。
【発明の詳細な説明】
【技術分野】
【０００１】
本発明は、ポリ乳酸系樹脂とポリオレフィンとの樹脂組成物において、ポリ乳酸系樹脂としてＬ−乳酸ユニットを有するポリＬ−乳酸とＤ−乳酸ユニットを有するポリＤ−乳酸とを用いたポリ乳酸系樹脂組成物、およびそれから得られる耐熱性の優れた成形体に関するものである。
【背景技術】
【０００２】
近年、原油に代表される化石原料の枯渇が問題視されている。そこで、化石原料に代わるプラスチックの原料として、植物が注目されている。ポリ乳酸はとうもろこし等の穀物資源から発酵により得られる乳酸を原料とし、しかも成形性・剛性に優れるために特に注目されている。しかしながら、ポリ乳酸は、耐熱性が低いために用途展開に限界があった。ポリ乳酸のガラス転移点（Tｇ）は６０℃程度であり、非晶状態では耐熱性が６０℃以下であるため、日常の使用環境下において、白化、変形等を生じやすいという問題点が指摘されている。また、ポリ乳酸は結晶性を有し、結晶化することによって耐熱性は６０℃を上回って大きく向上するが、結晶化速度が遅いために後結晶化工程が必要となるなど、通常の樹脂とは異なる成形法が必要となり、コスト高になるという問題点が指摘されている。
【０００３】
ポリ乳酸の結晶化速度およびひいては耐熱性の改良は、従来より種々行われている。特にポリ乳酸のラセミ結晶を用いた結晶化速度の改良は良く知られている。ポリ乳酸を構成する乳酸は不斉炭素を有するため光学異性体であるＤ−乳酸とＬ−乳酸が存在する。Ｄ−乳酸のみを構成成分とするポリＤ―乳酸とＬ―乳酸のみを構成成分とするポリＬ―乳酸との間には強い相互作用が働き、両者をブレンドすることにより、融点が高く、結晶化速度が速いラセミ結晶が形成される。特許文献１には特定の分子量を有するポリＬ―乳酸とポリＤ―乳酸を溶融混合することにより、ラセミ結晶の形成が促進され、成形性の良好なポリ乳酸樹脂組成物が開示されている。しかしこのような方法によっても、ラセミ結晶の形成速度は十分に満足できるほどではなく、耐熱性に優れたポリ乳酸系樹脂組成物を得ることはできなかった。
【０００４】
また、特許文献２にはポリ乳酸樹脂とポリアセタール樹脂とを含有する結晶化特性と耐熱性に優れた樹脂組成物が開示されている。しかしながら、ポリアセタールは酸に弱く、ポリ乳酸とブレンドした際に分解して臭気を発するという欠点を有していた。
【特許文献１】特開２００３−０９６２８５号公報
【特許文献２】特開２００３−２５３１０６号公報
【発明の開示】
【発明が解決しようとする課題】
【０００５】
本発明の課題は耐熱性が向上し、成形性に優れたポリ乳酸系樹脂組成物およびその成形体の提供である。
【課題を解決するための手段】
【０００６】
本発明者らは、上記課題を達成するために鋭意検討した結果、ポリオレフィンとポリ乳酸系樹脂からなり、しかもポリ乳酸系樹脂中にＬ−乳酸ユニットを有するポリＬ−乳酸とＤ−乳酸ユニットを有するポリＤ−乳酸を含むことによって耐熱性が向上し、しかも成形性に優れたポリ乳酸系樹脂組成物を得られることを見出し、本発明に到達した。
【０００７】
すなわち本発明はポリオレフィン（Ａ）１〜９０重量部とポリ乳酸系樹脂（Ｂ）１０〜９９重量部（ただし（Ａ）と（Ｂ）の合計を１００重量部とする）を含んでなるポリ乳酸系樹脂組成物であり、ポリ乳酸系樹脂（Ｂ）中のＬ−乳酸ユニットを有するポリＬ−乳酸（Ｂ−１）とＤ−乳酸ユニットを有するポリＤ−乳酸（Ｂ−２）の比が９９／１〜５０／５０であるポリ乳酸系樹脂組成物を提供する。
【０００８】
また、本発明においてポリ乳酸系樹脂組成物は好ましくは以下のような特徴をもつ。
１．ポリオレフィン（Ａ）がプロピレン系ポリオレフィン（Ａ１）である。
２．ポリオレフィン（Ａ）の降温結晶化温度が１００℃以上１４０℃以下である。
３．ポリ乳酸系樹脂（Ｂ）がＬ−乳酸ユニットを有するＬ−ポリ乳酸（Ｂ−１）とＤ−乳酸ユニットを有するポリＤ−乳酸（Ｂ−２）とが共有結合を介してブロック状およびまたはグラフト状およびまたはランダム状に結合している構造を有するポリ乳酸共重合体（Ｂ−３）を含む。
４．ポリ乳酸系樹脂（Ｂ）中のＬ−乳酸ユニットを有するポリＬ−乳酸（Ｂ−１）とＤ−乳酸ユニットを有するポリＤ−乳酸（Ｂ−２）との分子量の比が０．１〜１．４である。
【発明の効果】
【０００９】
本発明に係るポリオレフィンとポリ乳酸系樹脂とからなる樹脂組成物により、耐熱性の優れたポリ乳酸系樹脂組成物が提供される。該樹脂組成物より形成される成形品は、従来のポリ乳酸では耐熱性が不十分であった分野に適用することができる。また該ポリ乳酸系樹脂組成物は、従来のポリ乳酸と比べて、成形性に優れる。
【発明を実施するための最良の形態】
【００１０】
本発明で使用する「ポリ乳酸系樹脂（Ｂ）」なる言葉は、Ｌ−乳酸ユニットおよび／またはＤ−乳酸ユニットを少なくとも５０モル％以上含有する重合体およびそれを主成分とする重合体を意味するものであり、乳酸の重縮合や乳酸の環状二量体であるラクチドの開環重合によって合成される。乳酸と共重合可能な他のモノマーが共重合されたものでもよい。
【００１１】
本発明で使用する「Ｌ−乳酸ユニットを有するポリＬ−乳酸（Ｂ−１）」または「Ｄ−乳酸ユニットを有するポリＤ−乳酸（Ｂ−２）」なる言葉は、それぞれＬ−乳酸ユニットまたはＤ―乳酸ユニットを８０モル％以上含有し、好ましくは９０モル％以上含有し、さらに好ましくは９５モル％以上含有する重合体を意味するものであり、乳酸の重縮合や乳酸の環状二量体であるラクチドの開環重合によって合成される。乳酸と共重合可能な他のモノマーが共重合されたものでもよい。
【００１２】
また、ポリ乳酸系樹脂（Ｂ）はＬ−乳酸ユニットを有するポリＬ−乳酸（Ｂ−１）とＤ−乳酸ユニットを有するポリＤ−乳酸（Ｂ−２）とは互いにブロック状、グラフト状、ランダム状に連結しているポリ乳酸共重合体（Ｂ−３）を含んでいても良い。Ｌ−乳酸ユニットを有するポリＬ−乳酸（Ｂ−１）とＤ−乳酸ユニットを有するポリＤ−乳酸（Ｂ−２）はそれぞれ分子量１万以上５０万以下が好ましく、より好ましくは分子量１万５千以上３０万以下である。
【００１３】
本発明で使用する「ポリオレフィン（Ａ）」なる言葉は、炭素原子数が２〜２０のオレフィンから導かれる繰返し単位からなる重合体を意味するものであり、具体的には炭素原子数が２〜２０のオレフィンから選ばれるオレフィンの単独重合体または共重合体である。このポリオレフィンセグメントが立体規則性を有する場合は、アイソタクティックポリオレフィン、シンジオタクティックポリオレフィンのいずれであってもよい。
【００１４】
炭素原子数が２〜２０のオレフィンとしては、例えば直鎖状または分岐状のα-オレフィン、環状オレフィン、芳香族ビニル化合物、共役ジエン、非共役ジエンなどが挙げられる。直鎖状または分岐状のα-オレフィンとして具体的には、例えばエチレン、プロピレン、1-ブテン、1-ペンテン、3-メチル-1-ブテン、1-ヘキセン、4-メチル-1-ペンテン、3-メチル-1-ペンテン、3-エチル-1-ペンテン、4,4-ジメチル-1-ペンテン、4-メチル-1-ヘキセン、4,4-ジメチル-1-ヘキセン、4-エチル-1-ヘキセン、3-エチル-1-ヘキセン、1-オクテン、1-デセン、1-ドデセン、1-テトラデセン、1-ヘキサデセン、1-オクタデセン、1-エイコセンなどの炭素原子数２〜２０、好ましくは２〜１０のものが挙げられる。
【００１５】
環状オレフィンとしては、シクロペンテン、シクロヘプテン、ノルボルネン、５−メチル−２−ノルボルネン、テトラシクロドデセン、ビニルシクロヘキサンなどの炭素原子数が３〜２０、好ましくは５〜１５のものが挙げられる。芳香族ビニル化合物としては、例えばスチレン、およびα-メチルスチレン、o-メチルスチレン、m-メチルスチレン、p-メチルスチレン、ｏ，ｐ-ジメチルスチレン、o-エチルスチレン、m−エチルスチレン、p-エチルスチレンなどのモノまたはポリアルキルスチレンが挙げられる。
【００１６】
共役ジエンとしては、例えば1,3-ブタジエン、イソプレン、クロロプレン、1,3-ペンタジエン、2,3-ジメチルブタジエン、4-メチル-1,3-ペンタジエン、1,3-ペンタジエン、1,3-ヘキサジエン、1,3-オクタジエンなどの炭素原子数が４〜２０、好ましくは４〜１０のものが挙げられる。非共役ジエンとしては、例えば1,4-ペンタジエン、1,4-ヘキサジエン、1,5-ヘキサジエン、1,4-オクタジエン、1,5-オクタジエン、1,6-オクタジエン、1,7-オクタジエン、2-メチル-1,5-ヘキサジエン、6-メチル-1,5-ヘプタジエン、7-メチル-1,6-オクタジエン、4-エチリデン-8-メチル-1,7-ノナジエン、4,8-ジメチル-1,4,8-デカトリエン（ＤＭＤＴ）、ジシクロペンタジエン、シクロヘキサジエン、ジシクロオクタジエン、メチレンノルボルネン、5-ビニルノルボルネン、5-エチリデン-2-ノルボルネン、5-メチレン-2-ノルボルネン、5-イソプロピリデン-2-ノルボルネン、6-クロロメチル-5-イソプロペンル-2-ノルボルネン、2,3-ジイソプロピリデン-5-ノルボルネン、2-エチリデン-3-イソプロピリデン-5-ノルボルネン、2-プロペニル-2,2-ノルボルナジエンなどの炭素原子数５〜２０、好ましくは５〜１０のものが挙げられる。
【００１７】
また、本発明で使用する「プロピレン系ポリオレフィン（Ａ１）」なる言葉は、重合体構成単位としてプロピレン単位が少なくとも５０モル％以上含有されるポリオレフィンを意味する。プロピレン単位が多いほどプロピレン系ポリオレフィン（Ａ１）の結晶性が向上し、ポリ乳酸系樹脂組成物の耐熱性が向上する。プロピレン単位の好ましい範囲は６０モル％以上１００モル％以下であり、より好ましくは７０モル％以上１００モル％以下である。
【００１８】
本発明にかかるポリ乳酸系樹脂組成物は、ポリオレフィン（Ａ）１〜９０重量部とポリ乳酸系樹脂（Ｂ）１０〜９９重量部（ただし（Ａ）と（Ｂ）の合計を１００重量部とする）を含んでなり、ポリ乳酸系樹脂（Ｂ）中のＬ−乳酸ユニットを有するポリＬ−乳酸（Ｂ−１）とＤ−乳酸ユニットを有するポリＤ−乳酸（Ｂ−２）の比が９９／１〜５０／５０である樹脂組成物である。ポリＬ−乳酸（Ｂ−１）とポリＤ−乳酸（Ｂ−２）の比は好ましくは９８／２〜６０／４０であり、より好ましくは９７／３〜７０／３０である。
【００１９】
この樹脂組成物は、ポリオレフィン、ポリ乳酸系樹脂に加えて、架橋剤、架橋促進剤、架橋助剤、軟化剤、粘着付与剤、老化防止剤、発泡剤、加工助剤、密着性付与剤、無機充填剤、有機フィラー、結晶核剤、耐熱安定剤、耐候安定剤、帯電防止剤、着色剤、滑剤、難燃剤、ブルーミング防止剤などの添加剤を含んでいてもよい。また、架橋、発泡などの２次変性をしてもよい。
【００２０】
また、ポリオレフィンとポリ乳酸系樹脂に加えて両者の相溶性を向上させる相容化剤が添加されていても良い。相溶化剤が含有されることにより、ポリオレフィン樹脂とポリ乳酸樹脂との相溶性が向上し、両者がよく分散した樹脂組成物となる。相溶性、分散性の向上は、たとえば樹脂組成物の断面を電子顕微鏡等で観察することにより確認できる。相溶化剤を添加することにより、ポリオレフィン樹脂かポリ乳酸樹脂のいずれかの相が２０μｍ以下の大きさ（直径、厚み等）になることが確認できる。好適な場合には１０μｍ以下になる。相溶化剤の添加によって、例えば衝撃強度の向上が期待される。
【００２１】
特に耐熱性の向上したポリ乳酸系樹脂組成物を得る場合には、ポリオレフィン（Ａ）として、ポリエチレン、アイソタクティックポリプロピレン、アイソタクティックブロックポリプロピレンなどから選ばれる結晶化速度の速いポリオレフィン（Ｍｗ：５,０００〜１,０００,０００）を少なくとも１種用いる。また、ポリオレフィン（Ａ）の降温結晶化温度が高いほどポリ乳酸の結晶化が誘発され、耐熱性が向上する。降温結晶化温度は８０℃以上１４０℃以下が好ましく、１００℃以上１４０℃以下がさらに好ましく、１１０℃以上１４０℃以下がさらに好ましい。
【００２２】
Ｌ−乳酸ユニットを有するポリＬ−乳酸（Ｂ−１）およびＤ−乳酸ユニットを有するポリＤ−乳酸（Ｂ−２）それぞれの光学純度は８０％以上であることがポリ乳酸系樹脂（Ｂ）の結晶性が高まる点から好ましく、さらに好ましくは９０％以上であり、さらに好ましくは９５％以上である。また、Ｌ−乳酸ユニットを有するポリＬ−乳酸（Ｂ−１）とＤ−乳酸ユニットを有するポリＤ−乳酸（Ｂ−２）とがブロック状またはグラフト状またはランダム状に連結していることにより、ポリ乳酸系樹脂（Ｂ）の結晶性がさらに高まる。また、ポリＬ−乳酸ユニットを有するポリＬ−乳酸（Ｂ−１）とＤ−乳酸ユニットを有するポリＤ−乳酸（Ｂ−２）との分子量の比は好ましくは０．０５〜２であり、さらに好ましくは０．１〜１．４である。
【００２３】
このような樹脂組成物の調製方法としては、公知の任意の方法が採用でき、例えば、ポリオレフィン、ポリ乳酸系樹脂、必要に応じて上記添加剤を押出機、ニーダーなどを用いて溶融混練する方法が挙げられる。
【００２４】
本発明にかかる成形物は、上記の耐熱性の向上したポリ乳酸系樹脂組成物から形成される。
【００２５】
本発明に係る成形物の成形方法は、特に限定されないが、例えばカレンダー成形、押出し成形、射出成形、ブロー成形、プレス成形、スタンピングモールド成形などの方法により製造することができる。成形温度は好ましくは１８０℃以上２５０℃以下である。
【００２６】
押出成形する際には、従来公知の押出装置および成形条件を採用することができ、例えば単軸スクリュー押出機、混練押出機、ラム押出機、ギヤ押出機などを用いて、溶融した樹脂組成物をＴダイなどから押出すことによりシートまたはフィルム（未延伸）などに成形することができる。
【００２７】
延伸フィルムは、上記のような押出シートまたは押出フィルム（未延伸）を、たとえばテンター法（縦横延伸、横縦延伸）、同時二軸延伸法、一軸延伸法により延伸することにより得られる。
【００２８】
フィラメントは、例えば溶融した組成物を、紡糸口金を通して押出すことにより製造することができる。また、メルトブローン法で調製してもよい。射出成形物は、従来公知の射出成形装置を用いて公知の条件を採用して、種々の形状に射出成形することにより製造することができる。ブロー成形物は、従来公知のブロー成形装置を用いて公知の条件を採用して、製造することができる。
【００２９】
また、射出ブロー成形では、樹脂組成物を樹脂温度１８０℃〜２５０℃でパリソン金型に射出してパリソンを成形し、次いでパリソンを所望形状の金型中に保持した後空気を吹き込み、金型に着装することにより中空成形物を製造することができる。プレス成形物としてはモールドスタンピング成形物が挙げられる。
【実施例】
【００３０】
以下、実施例に基づいて本発明をさらに具体的に説明するが、本発明はこれら実施例に限定されるものではない。
【００３１】
なお、本発明において各種物性は下記の方法で測定した。
（Ａ）熱変形温度
得られたポリ乳酸系樹脂組成物を用いて射出成形を行い、得られた射出成形品（厚み３．２ｍｍ）についてＡＳＴＭ  Ｄ６４８に準拠した条件で測定した。なお、荷重は０．４５ＭＰａ条件下で測定した。
（Ｂ）降温結晶化温度
ＤＳＣとしてPERKIN EＬMER社製ＤSC７を用い、２３０℃で５分間溶融した後、１０℃／ｍｉｎの速度で３０℃まで降温した際の結晶化温度を測定した。
（Ｃ）重量平均分子量
重量平均分子量は、ゲル・パーミエーション・クロマトグラフィー（ＧＰＣ）により、ポリスチレンを標準として以下の条件で評価した。
装置  ：ＳｈｏＤｅｘ  ＧＰＣｓｙｓｔｅｍ−１１
カラム：ＰＬｇｅＬ  ５μｍ  ＭＩＸＥＤ−Ｃ（ポリマーラボラトリー社製）
溶媒  ：クロロホルム
濃度  ：１重量％
注入量：２０μＬ
流速  ：１．０ｍＬ／ｍｉｎ
【００３２】
［製造例１］
Ｄ−ラクチド７５０ｇ、ラウリルアルコール１３．９５ｇ、オクタン酸スズ３７．５ｍｇ（５ｗｔ％キシレン溶液を０．７５ｇ添加）を５０００ｍＬセパラブルフラスコに入れ、窒素を流しながら１８０℃の条件下で４時間重合を行った。重合終了後、反応物をクロロホルム３０００ｍＬに溶解させ、メタノール中で撹拌しながら沈殿させて、よく撹拌して残存するＤ−ラクチドを除去し、吸引ろ過を行った。メタノールでリンス洗浄をして、６０℃、２ｋＰａで２４時間乾燥させて、標準ポリスチレン換算の重量平均分子量２１９００のポリＤ−乳酸を７１４ｇ得た。
【００３３】
[製造例２〜５]
製造例１においてラウリルアルコールの量を変えて重合を行った結果を表１に示す。
【００３４】
【表１】
0004652151.tif 000002
【００３５】
[製造例６]
製造例３と同様な方法で製造したポリーＤ乳酸６７３ｇ、Ｌ−ラクチド１３４６ｇ、オクタン酸スズ６７．３ｍｇ（５ｗｔ％キシレン溶液を１．３５ｇ添加）をＳＵＳ製の反応釜に入れ、３Ｌ／分の流量で窒素を流しながら１４０℃で３０分、１８０℃で２時間、２１０℃で２時間重合を行った。重合終了後、反応物を反応釜の底部から抜き出し、室温まで冷却した後、ポリマーを粉砕した。その後、５Ｌのメタノールにポリマーを加え、よく撹拌して残存するＬ−ラクチドを除去し、吸引ろ過を行った。メタノールでリンス洗浄をして、６０℃、２ｋＰａで２４時間乾燥させて、ポリＬ−乳酸とポリＤ−乳酸のポリ乳酸共重合体を１７１０ｇ得た。
【００３６】
[参考例１] （樹脂組成物の調製および成形）
ポリオレフィンとしてプライムポリマー製ブロックポリプロピレン（登録商標プライムポリプロ 温度２３０℃、荷重２．１６ｋｇｆでのＭＦＲ：２５ｇ／１０分、比重：０．９０１、２３℃のパラキシレンに可溶な成分量：１０．８％、降温結晶化温度１１８℃）５０重量部、ポリＬ−乳酸として三井化学製ポリ乳酸（登録商標ＬＡＣＥＡ：重量平均分子量１７万、Ｌ−乳酸／Ｄ−乳酸＝９８．２／１．８）２５重量部、および製造例１で得られたポリＤ―乳酸２５重量部（三者の合計１００重量部とする）、およびタルク（富士タルク株式会社製：グレードＬＭＰ−３５０）１０重量部を混合し、テクノベル株式会社製ＫＺＷ１５二軸押出機にて温度２２０℃、回転数２００ｒｐｍの条件で溶融混練し、ペレット化した。溶融混練時に臭気などは発生せず、問題なく混練できた。
【００３７】
得られた樹脂組成物を日本精工株式会社２０ｔ射出成型機にてシリンダー温度２３０℃、保圧と射出の合計１０ｓ、冷却８０℃、３０ｓの条件で成形し、射出成形品を得た。成形時の樹脂の流動性、離型性は問題なく成形できた。得られた射出成形品の熱変形温度は１０５℃だった。
【００３８】
[参考例２〜５、実施例１]
ポリオレフィンとしてプライムポリマー製ブロックポリプロピレン（登録商標プライムポリプロ 温度２３０℃、荷重２．１６ｋｇｆでのＭＦＲ：２５ｇ／１０分、比重：０．９０１、２３℃のパラキシレンに可溶な成分量：１０．８％、降温結晶化温度１１８℃）、ポリＬ−乳酸として三井化学製ポリ乳酸（登録商標ＬＡＣＥＡ：重量平均分子量１７万、Ｌ−乳酸／Ｄ−乳酸＝９８．２／１．８）、および製造例２〜６で得られたポリＤ―乳酸を表１に示した配合比で参考例１と同様に混練し、ペレット化し、射出成形を行った。得られた射出成形片の熱変形温度を表１に示した。
【００３９】
[比較例１] 
参考例１と同様な方法で三井化学製ポリ乳酸（登録商標ＬＡＣＥＡ：標準ポリスチレン換算の重量平均分子量１７万、Ｌ−乳酸／Ｄ−乳酸＝９８．２／１．８）の射出成形を行った。得られた射出成形片はポリ乳酸の結晶化度が低く、離型時に変形してしまい、成形片を得られなかった。
【００４０】
[比較例２]
参考例１と同様な方法で三井化学製ポリ乳酸（登録商標ＬＡＣＥＡ：標準ポリスチレン換算の重量平均分子量１７万、Ｌ−乳酸／Ｄ−乳酸＝９８．２／１．８）１００重量部に対し、タルク（富士タルク株式会社製：グレードＬＭＰ−３５０）１０重量部を溶融混練し、ペレット化し、射出成形を行った。射出成形片のポリ乳酸の結晶化度が低いために射出成形片が変形しやすかった。得られた射出成形品の熱変形温度は５７℃だった。
【００４１】
[比較例３]
参考例１と同様な方法でポリＬ−乳酸として三井化学製ポリ乳酸（登録商標ＬＡＣＥＡ：重量平均分子量１７万、Ｌ−乳酸／Ｄ−乳酸＝９８．２／１．８）５０重量部、ポリＤ−乳酸として製造例４で得られたポリＤ―乳酸５０重量部（ただしポリＬ−乳酸及びポリＤ−乳酸の合計を１００重量部とする）、およびタルク（富士タルク株式会社製：グレードＬＭＰ−３５０）１０重量部を溶融混練し、ペレット化し、射出成形を行った。射出成形片のポリ乳酸の結晶化度が低いために射出成形片が変形しやすかった。得られた射出成形品の熱変形温度は５８℃だった。
【００４２】
[比較例４]
ポリオレフィンとしてプライムポリマー社製ブロックポリプロピレン（登録商標プライムポリプロ  温度２３０℃、荷重２．１６ｋｇｆでのＭＦＲ：２５ｇ／１０分、比重：０．９０１、２３℃のパラキシレンに可溶な成分量：１０．８％、降温結晶化温度１１８℃）５０重量部およびポリＬ−乳酸として三井化学製ポリ乳酸（登録商標ＬＡＣＥＡ：標準ポリスチレン換算の重量平均分子量１７万、Ｌ−乳酸／Ｄ−乳酸）５０重量部（ただしポリオレフィンとポリＬ−乳酸の合計１００重量部とする）、およびタルク（富士タルク株式会社製：グレードＬＭＰ−３５０）１０重量部を溶融混練し、ペレット化し、射出成形を行った。成形時の樹脂の流動性、離型性は問題なく成形できた。得られた射出成形品の熱変形温度は８１℃だった。
【００４３】
【表２】
0004652151.tif 000003
【００４４】
実施例および比較例より明らかなようにポリオレフィンとＬ−乳酸ユニットを有するポリＬ−乳酸とＤ−乳酸ユニットを有するポリＤ−乳酸を所定の割合で配合し、混練することにより、成形性及び耐熱性に優れたポリ乳酸系樹脂組成物を得ることができる。
【産業上の利用可能性】
【００４５】
本発明にかかる、ポリオレフィンとＬ−乳酸ユニットを有するポリＬ−乳酸とＤ−乳酸ユニットを有するポリＤ−乳酸とからなる樹脂組成物から作られる成形物は耐熱性に優れ、電子・電気・通信機器の筐体、容器、医用材料その他各種産業資材として使用できる。